(57)【要約】【課題】薄いシート状の鉛フリー化はんだ材を安価に得ること。【解決手段】鉛を含まずに、錫と１０重量％以上２０重量％以下の銀と３重量％以上５重量％以下の銅を含む合金のインゴットを作製する。そのインゴットを圧延して、４０μｍ以上１２０μｍ以下の厚さのシート状のはんだ材とする。また、被接合部材と同じ径の円盤状であってもよい。これによって、薄いシート状にする際にはんだ材またはその原料を粉末化しなくてもよい安価な鉛フリー化はんだ材を提供する。【選択図】        なし【特許請求の範囲】
【請求項１】
錫、１０重量％以上２５重量％未満の銀および３重量％以上５重量％以下の銅から構成され、不純物として不可避元素を含み鉛を含まない合金が、シート状に圧延されていることを特徴とする鉛フリー化はんだ材。
【請求項２】
１０重量％以上２０重量％以下の銀を含むことを特徴とする請求項１に記載の鉛フリー化はんだ材。
【請求項３】
４０μｍ以上１２０μｍ以下の厚さのシート状であることを特徴とする請求項１または２に記載の鉛フリー化はんだ材。
【請求項４】
被接合部材と同じ径の円盤状であることを特徴とする請求項１〜３のいずれか一つに記載の鉛フリー化はんだ材。
【発明の詳細な説明】
【技術分野】
【０００１】
この発明は、鉛を含まない鉛フリー化はんだ材に関する。
【背景技術】
【０００２】
鉛をベースにした錫（Ｓｎ）系のはんだ材は、柔らかい鉛を含むため、数〜数十μｍ程度の厚さの箔化が容易であるという特性を有する。そのため、このはんだ材は、従来より、半導体装置のはんだ付けなどに多用されている。しかし、鉛による環境汚染を抑制するため、２００７年には、使用可能なはんだ材は、鉛を含まないはんだ材、すなわち鉛フリー化はんだ材に完全に切り替わると言われており、鉛フリー化はんだ材の開発が進められている。
【０００３】
一般に、鉛フリー化はんだ材として、Ｓｎ−Ａｇ（銀）系はんだ材やＳｎ−Ｓｂ（アンチモン）系はんだ材が知られている。しかし、これらのはんだ材では、鉛を含まないため、箔化が困難であるという問題点がある。そこで、本出願人は、鉛を含まないはんだ材の微粉末原料を薄板状に焼結することによってできる薄板状の鉛フリー化はんだ材について、先に出願している（例えば、特許文献１参照。）。このはんだ材は、金属粉末の焼結体である。
【０００４】
また、電子部品同士の接続に、銅（Ｃｕ）や銀の粒子と錫の粒子を含む材料を圧延したはんだ箔を用いる提案がある（例えば、特許文献２参照。）。このはんだ箔は、合金化されていない。さらに、本出願人は、複数枚の半導体ウェハを積層したウェハ積層体を作製する際に、ウェハとウェハの間にアルミニウム層、またはアルミニウム層とニッケル層を挟み、加圧状態で加熱することにより、ウェハ同士を接合する方法について、先に出願している（例えば、特許文献３参照。）。
【０００５】
【特許文献１】特開２００４−１４６４６２号公報
【特許文献２】特開２００４−２４７７４２号公報
【特許文献３】特開平１１−９７６１８号公報
【発明の開示】
【発明が解決しようとする課題】
【０００６】
しかしながら、上記特許文献１または２に開示されたはんだ材では、その製造過程においてはんだ材を粉末化する必要があり、その分、工程が増えるため、製造コストが増大し、好ましくない。はんだ材を箔化する代わりに、はんだ材を粉末化してはんだクリームにする場合も同様である。また、上記特許文献３に開示された接合方法では、はんだ材を用いずに半導体ウェハ同士を接合することはできるが、これは、箔化された鉛フリー化はんだ材を用いて半導体ウェハ同士を接合する方法ではない。
【０００７】
この発明は、上述した従来技術による問題点を解消するため、薄いシート状にする際にはんだ材またはその原料を粉末化しなくてもよい安価な鉛フリー化はんだ材を提供することを目的とする。
【課題を解決するための手段】
【０００８】
上述した課題を解決し、目的を達成するため、この発明にかかる鉛フリー化はんだ材では、鉛以外の複数種類の構成元素が合金化されている。そして、この合金は、錫と銀と銅を主成分として含む。銀の含有割合は、１０重量％以上２５重量％未満であるのが適当である。より、具体的には、銀の含有割合は、１０重量％以上２０重量％以下が好ましい。銅の含有割合は、３重量％以上５重量％以下であるのが適当である。また、このはんだ材は、シート状に圧延されている。その厚さは、４０μｍ以上１２０μｍ以下である。また、このはんだ材の形状は、被接合部材、例えば半導体ウェハと同じ径の円盤状である。この発明によれば、はんだ材またはその原料を粉末化する必要がなく、錫と銀と銅を主成分として含む合金でできた薄いシート状の鉛フリー化はんだ材が得られる。
【発明の効果】
【０００９】
本発明にかかる鉛フリー化はんだ材によれば、はんだ材またはその原料を粉末化せずに、合金化して圧延することによって薄いシート状になるので、安価であるという効果を奏する。
【発明を実施するための最良の形態】
【００１０】
以下に添付図面を参照して、この発明にかかる鉛フリー化はんだ材の好適な実施の形態を詳細に説明する。この発明にかかる鉛フリー化はんだ材は、錫と銀と銅を主成分とする合金である。銀の含有割合は、１０重量％以上２５重量％未満、好ましくは２０重量％であるのが適当である。銅の含有割合は、３重量％以上５重量％以下、好ましくは５重量％であるのが適当である。残りのすべてまたはほとんどは、錫である。一例としてあげれば、１０重量％の銀と５重量％の銅を含むＳｎ−１０Ａｇ−５Ｃｕはんだ材や、２０重量％の銀と５重量％の銅を含むＳｎ−２０Ａｇ−５Ｃｕはんだ材などである。また、このはんだ材は、不純物として不可避元素を含んでいる。
【００１１】
また、はんだ材は、シート状に圧延されている。その厚さは、特に限定しないが、例えば４０μｍ以上１２０μｍ以下である。この厚さの範囲は、複数枚の半導体ウェハをはんだ材を介して接合したウェハ積層体を作製する場合に、ウェハ１枚あたりの厚さと、積層するウェハの枚数と、所定枚数のウェハをはんだ材を介して相互に接合したときの厚さに応じて決まる。また、このはんだ材の形状および大きさは、被接合部材と同じ形状で同じ大きさであるとよい。例えば被接合部材が半導体ウェハである場合には、そのウェハと同じ径の円盤状であるのがよい。
【００１２】
図１および図２は、本発明にかかるはんだ材を用いてウェハ積層体を製造するプロセスの概略を説明するための図であり、ウェハ積層体の断面構成を示している。図１に示すように、まず、複数枚のウェハ１１と鉛フリー化はんだ材１２を交互に積層して、ウェハ−はんだ材積層体１０を形成する。
【００１３】
ついで、ウェハ−はんだ材積層体１０を加圧しながら加熱することにより鉛フリー化はんだ材１２を溶融し、図２に示すように、はんだ接合層２２を介してウェハ１１をはんだ接合してなるウェハ積層体２０を得る。このときの接合温度は、はんだ材１２の固相線温度よりも３０℃高い温度（以下、はんだ固相線温度＋３０℃と表記する）から、はんだ材１２の液相線温度よりも３０℃低い温度（以下、はんだ液相線温度−３０℃と表記する）までの範囲である。
【００１４】
これは、ウェハ積層体２０からチップを切り出した後に、そのチップの、ウェハ積層方向の両端を支持した状態で、２６０℃で１０秒間の加熱を３回繰り返すはんだ耐熱性試験を行うが、その試験で合格する最低温度が、はんだ固相線温度＋３０℃であるからである。また、はんだ液相線温度−３０℃よりも高い温度では、溶けたはんだの均質化が進むため、加圧により低融点液相のはんだ液が接合部の外に押し出されて接合部のはんだ耐熱性が向上するという効果がなくなるからである。
【００１５】
また、はんだ接合時にウェハ−はんだ材積層体１０を加圧する圧力は、１〜１０ＭＰａ、好ましくは３〜７ＭＰａである。その理由は、１ＭＰａ以上であればウェハ全体を接合することができることと、１０ＭＰａを超えるとウェハが割れやすくなるからである。この加圧、加熱処理によって、はんだ接合層２２の耐熱性が向上する。
【００１６】
図２に示すウェハ積層体２０を得るにあたっては、例えば図３に示すように、加熱加圧はんだ付け装置１６０を用いる。この装置の上側プレス体１６１の上面均一加熱加圧板１６２と下側プレス体１６３の下面均一加熱加圧板１６４との間に、ウェハ−はんだ材積層体１０を挟む。そして、プレスアーム１６５により上側プレス体１６１を下降させて、ウェハ−はんだ材積層体１０を加圧する。この状態で、上下のプレス体１６１，１６３にそれぞれ埋め込まれたヒータ１６６，１６７により、ウェハ−はんだ材積層体１０を加熱する。なお、この加熱は誘導加熱としてもよい。
【００１７】
あるいは、ウェハ−はんだ材積層体１０を加圧するために、図４および図５にそれぞれ平面図および側面図を示すように、加圧積層治具１７０を用いてもよい。この場合、治具１７０の底板１７１と天板１７２との間にウェハ−はんだ材積層体１０を挟む。そして、底板１７１と天板１７２とをつなぐ柱となる複数本の棒状部材１７３の頂部のねじ切り部に螺合させたナット１７４を締めて、ウェハ−はんだ材積層体１０を加圧する。
【００１８】
上述した加圧積層治具１７０を用いる場合には、例えば図６に示すように、ベルトコンベア炉１９０のベルト１９１上に、ウェハ−はんだ材積層体１０を加圧した状態の加圧積層治具１７０を並べ、それを、回転体１９２によるベルト１９１の送りによって、ヒータ１９３の下を移動させて加熱するようにしてもよい。あるいは、図７に示すように、真空加熱機２００を用い、その真空チャンバー２０１内の試料ステージ２０２上に、ウェハ−はんだ材積層体１０を加圧した状態の加圧積層治具１７０を置き、イオンポンプ２０３およびクライオポンプ２０４によりチャンバー２０１内を真空引きし、ヒータ２０５により加熱する。このとき、チャンバー２０１内にＨ2やＮ2などの不活性ガスを導入してもよい。
【００１９】
本発明者らは、種々の組成のはんだ材を用いてその圧延性を調べる試験を行うとともに、図２に示すようなウェハ積層体２０を作製し、そこから切り出したチップを用いてはんだ耐熱性を調べる試験を行った。その結果について説明する。はんだ材の組成、固相線温度および液相線温度、並びにウェハ積層体２０を作製する際の温度および圧力は、表１に示す通りである。
【００２０】
【表１】
2007044701.tif 000002
【００２１】
はんだ材の圧延性試験については、各種組成のはんだ合金のインゴットを作製し、各インゴットを直径１００ｍｍで厚さ４０μｍのシート状に圧延できるか否かを調べた。その結果を表１に示す。表１の圧延性の欄で、○印は圧延できたことを表し、×印は圧延できなかったことを表している。表１より、銀の含有割合が５重量％以上２０重量％以下であり、かつ銅の含有割合が１重量％以上５重量％以下であれば、圧延性が良好であることがわかる。これらの圧延性が良好であるはんだ材は、従来の鉛をベースにした錫系のはんだ材と同程度か、またはそれ以上の圧延性を有していた。それに対して、銀の含有割合が２５重量％または３０重量％になると、圧延性が悪化し、所望の大きさおよび厚さに圧延することができなかった。
【００２２】
はんだ耐熱性試験については、圧延性試験で所望のシート状に圧延できたはんだ材を用い、そのはんだ材と２０枚のウェハを相互に積層し、種々の温度および圧力の条件ではんだ付けを行った。そして、得られたウェハ積層体をワイヤソーによりおよそ０．５ｍｍ角のチップに切断し、図８に示すように、そのチップ３１の、ウェハ積層方向の両端を支持部材３２で支持した状態で、２６０℃で１０秒間の加熱を３回繰り返した。加熱後、チップ３１の中央部における曲がり量ｘを測定し、ｘが既定値、例えば５０μｍ以下であるか否かを調べた。その結果を表１に示す。表１のはんだ耐熱性の欄で、○印は、ｘが５０μｍ以下であったことを表し、×印は、ｘが５０μｍよりも大きかったことを表している。
【００２３】
表１より、銀の含有割合が１０重量％以上２０重量％以下であり、かつ銅の含有割合が３重量％以上５重量％以下であるはんだ材を用いて、はんだ付け温度をはんだ固相線温度＋３０℃の温度からはんだ液相線温度−３０℃の温度までの範囲とし、かつはんだ付け圧力を１〜１０ＭＰａとすることによって、良好なはんだ耐熱性が得られることがわかる。これらのはんだ耐熱性が良好であるはんだ材は、従来の鉛をベースにした錫系のはんだ材と同程度か、またはそれ以上のはんだ耐熱性を有していた。
【００２４】
それに対して、圧延性が良好なはんだ材であっても、銀の含有割合が５重量％であるものや、銅の含有割合が１重量％であるものを用いた場合、また、はんだ付け温度がはんだ固相線温度＋３０℃の温度よりも低かったりはんだ液相線温度−３０℃の温度よりも高い場合には、良好なはんだ耐熱性が得られなかった。また、本発明者らが、圧延性に優れたはんだ組成のはんだ材を用いて、耐熱性に優れたはんだ付け条件でウェハ積層体を作製し、そこから切り出したチップを用いて半導体装置を組み立てたところ、従来の鉛をベースにした錫系のはんだ材を用いた場合と同等の初期的電気特性と信頼性が得られた。
【００２５】
以上説明したように、実施の形態によれば、はんだ合金のインゴットを圧延することによってシート状の薄いはんだ材が得られるので、はんだ材またはその原料を粉末化する必要がない。従って、鉛を含まない、薄いシート状のはんだ材が安価に得られるという効果を奏する。また、このはんだ材を用いてウェハ積層体を作製する場合、従来と同等かそれ以上のはんだ耐熱性が得られるという効果を奏する。
【００２６】
以上において本発明は、上述した実施の形態に限らず、種々変更可能である。例えば、実施の形態中に記載した含有割合や寸法などは一例であり、本発明はそれらの値に限定されるものではない。
【産業上の利用可能性】
【００２７】
以上のように、本発明にかかる鉛フリー化はんだ材は、シート状の薄いはんだ材に有用であり、特に、複数枚の半導体ウェハがはんだ接合された構成のウェハ積層体の製造に用いられるはんだ材に適している。
【図面の簡単な説明】
【００２８】
【図１】本発明にかかるはんだ材を用いて作製されるウェハ積層体の製造段階における構成を示す断面図である。
【図２】本発明にかかるはんだ材を用いて作製されるウェハ積層体の製造段階における構成を示す断面図である。
【図３】本発明にかかるはんだ材を用いてウェハ積層体を作製する際に用いられる加熱加圧はんだ付け装置を模式的に示す断面図である。
【図４】本発明にかかるはんだ材を用いてウェハ積層体を作製する際に用いられる加圧積層治具を模式的に示す平面図である。
【図５】図４に示す加圧積層治具の側面図である。
【図６】本発明にかかるはんだ材を用いてウェハ積層体を作製する際に用いられるベルトコンベア炉を模式的に示す断面図である。
【図７】本発明にかかるはんだ材を用いてウェハ積層体を作製する際に用いられる真空加熱機を模式的に示す断面図である。
【図８】はんだ耐熱性試験について説明するための模式図である。
【符号の説明】
【００２９】
１１  被接合部材
１２  鉛フリー化はんだ材
【図１】
2007044701.tif 000003
【図２】
2007044701.tif 000004
【図３】
2007044701.tif 000005
【図４】
2007044701.tif 000006
【図５】
2007044701.tif 000007
【図６】
2007044701.tif 000008
【図７】
2007044701.tif 000009
【図８】
2007044701.tif 000010